(57)【要約】【課題】夏向けの清涼な表地に好適な裏地を提供することであり、軽さと通気量を併せ持つ着用感のよい裏地織物を提供する。【解決手段】目付が３０〜６５ｇ／ｍ２  、カバーファクターの和が１３００〜２０００、ＪＩＳ  Ｌ  １０９６（Ａ法（フラジール形法））によって測定した通気量が３０〜２００ｃｍ３／ｃｍ２・ｓ、引裂強力が５Ｎ以上であることを特徴とする織物裏地。  ただし、カバーファクター＝Ａ×ＤＡ１／２＋Ｂ×ＤＢ１／２  Ａ：織物のタテ糸密度（本／２．５４ｃｍ）  Ｂ：織物のヨコ糸密度（本／２．５４ｃｍ）  ＤＡ：タテ糸の総繊度（ｄｔｅｘ）  ＤＢ：ヨコ糸の総繊度（ｄｔｅｘ）【選択図】なし【特許請求の範囲】
【請求項１】
目付が３０〜６５ｇ／ｍ２  、カバーファクターの和が１３００〜２０００、ＪＩＳ  Ｌ  １０９６（Ａ法（フラジール形法））によって測定した通気量が３０〜２００ｃｍ３／ｃｍ２・ｓ、引裂強力が５Ｎ以上であることを特徴とする織物裏地。
ただし、カバーファクター＝Ａ×ＤＡ１／２＋Ｂ×ＤＢ１／２
Ａ：織物のタテ糸密度（本／２．５４ｃｍ）
Ｂ：織物のヨコ糸密度（本／２．５４ｃｍ）
ＤＡ：タテ糸の総繊度（ｄｔｅｘ）
ＤＢ：ヨコ糸の総繊度（ｄｔｅｘ）
【請求項２】
該織物のタテ糸およびヨコ糸の撚り係数Ｋが５０００〜１３０００であることを特徴とする請求項１に記載の織物裏地。
ただし、撚り係数Ｋ＝Ｔ×（Ｄ１／２）
Ｔ：糸の撚り数（回／ｍ）
Ｄ：糸の総繊度（ｄｔｅｘ）
【請求項３】
該織物の組織が模紗であることを特徴とする請求項１または２に記載の織物裏地。
【発明の詳細な説明】
【技術分野】
【０００１】
本発明は、軽量で通気性がよく、かつ実用上問題のない引裂強力を兼ね備えた織物裏地に関するものである。
【背景技術】
【０００２】
近年ファッション素材の多様化により、スポーツアウターや婦人用途にて薄地織物の需要が増加している。
【０００３】
例えばスポーツアウターであれば、織物設計の工夫等を取り入れた薄地高密度織物、ポリアミドを用いた薄地織物、強力を高めたポリエステル繊維を用いた薄地織物等多数提案されている（特許文献１〜３参照）。しかしながらこれら織物は織物裏地との観点からはかけ離れた物であり、裏地の要求特性である柔らかさや滑り等には言及されていないものである。
【０００４】
また織物裏地の観点からは、袖裏用に模紗と一般的３元組織を緯方向に交互に配置した高通気性織物が提案されている（特許文献４参照）。該発明は軽量感ではなく、高通気性を持った袖裏地であり胴裏としては緯のボーダー調柄が明確になるため使用できないこと、また軽量感や薄地織物にて問題となりやすい引裂強力には言及されていない。
【０００５】
また織物組織に関しては模紗組織を用い、高通気性・防透け性が提案されている（特許文献５）。該発明では多重組織とする事で目的を達成しているが、用途が裏地ではなくシャツ・ブラウスを目的としており、生地の厚さがあるため裏地には不適であり、かつ引裂強力には触れられていない。
【特許文献１】特開平２００５−２４０２６５号公報
【特許文献２】特開平２００５−４８２９８号公報
【特許文献３】特開平２００６−５２５０５号公報
【特許文献４】特開２００５−１３９５７０
【特許文献５】特開平２００６−２２５８０６号公報
【発明の開示】
【発明が解決しようとする課題】
【０００６】
本発明の課題は、夏向けの清涼な表地に好適な裏地を提供することであり、軽さと通気量および実用上問題のない引裂強力を併せ持つ着用感のよい裏地織物を提供することである。
【課題を解決するための手段】
【０００７】
本発明は鋭意検討の結果、下記構成により達成できる事を見出した。
（１）目付が３０〜６５ｇ／ｍ２、カバーファクターが１３００〜２０００、ＪＩＳ  Ｌ  １０９６（Ａ法（フラジール形法））によって測定した通気量が１０〜２００ｃｍ３／ｃｍ２・ｓ、引裂強力が５Ｎ以上である織物裏地。
【０００８】
ただし、カバーファクター＝Ａ×ＤＡ１／２＋Ｂ×ＤＢ１／２
Ａ：織物のタテ糸密度（本／２．５４ｃｍ）
Ｂ：織物のヨコ糸密度（本／２．５４ｃｍ）
ＤＡ：タテ糸の総繊度（ｄｔｅｘ）
ＤＢ：ヨコ糸の総繊度（ｄｔｅｘ）
（２）織物のタテ糸およびヨコ糸の撚り係数ｋが５０００〜１３０００である上記(1)の織物裏地。
【０００９】
ただし、撚り係数ｋ＝Ｔ×（Ｄ１／２）
Ｔ：糸の撚り数（回／ｍ）
Ｄ：糸の総繊度（ｄｔｅｘ）
（３）織物の組織が模紗である上記(1)または(2)の織物裏地。
【発明の効果】
【００１０】
本発明の裏地織物は、軽量で通気性に優れ、かつ裏地に要求されるすべり良さ、および実用に耐えうる強さを併せ持つものであり、特に夏向け衣料の裏地として好適である。
【発明を実施するための最良の形態】
【００１１】
以下、本発明を詳細に説明する。
【００１２】
本発明の裏地織物は、目付が３０〜６５ｇ／ｍ２、織物のカバーファクターの和が１３００〜２０００、ＪＩＳ  Ｌ  １０９６（Ａ法（フラジール形法））によって測定した通気量が３０〜２００ｃｍ３／ｃｍ２・ｓ、引裂強力が５Ｎ以上とならなければならない。また引裂強力は実着用時の破れ易さを考慮すると８Ｎ以上が好ましい。
【００１３】
目付は軽量感を感じる上で重要である。通常一般に市販されている平組織を用いた裏地は７０ｇ／ｍ２程度の目付を有する。組織がツイルやサテン、カルゼ等になると目付はさらに高くなる。本発明では表地の軽快感に合わせるため、目付を３０〜６５ｇ／ｍ２とする、さらに好ましくは３５〜６０ｇ／ｍ２、さらに好ましくは３５〜４５ｇ／ｍ２とすることが重要である。
【００１４】
かかる目付の織物裏地を得るためには、使用する繊維の総繊度選択が非常に重要である。使用する繊維はタテ糸の総繊度ＤＡが１０〜５５ｄｔｅｘであるのが好ましく、中でも２０〜４０ｄｔｅｘがより好ましい。ヨコ糸の総繊度ＤＢは２０〜７０ｄｔｅｘであるのが好ましく、中でも３０〜６０ｄｔｅｘがより好ましい。またタテ糸とヨコ糸の総繊度の関係は次式を満足する事が引裂強力を向上させる上で好ましい。
【００１５】
ＤＢ／ＤＡ＝１．０〜１．８
使用する繊維の単糸繊度は特に限定されないが、０．５〜３．０ｄｔｅｘであると、適度に柔らかい風合いの裏地織物が得られやすく、好ましい。ただし織物の引裂強力を加味すると、単糸繊度は１ｄｔｅｘ以上３ｄｔｅｘ以下がより好ましい。また経糸の単糸繊度ｄＡと緯糸の単糸繊度ｄＢは次式を満足することが、特に問題となりやすい横方向の引裂強力を改善する上で好ましい。
【００１６】
ｄＢ／ｄＡ＝０．５〜１．８
また繊維形態は紡績糸ではなく、すべりの良いフィラメント糸で構成されるのが好ましく、ポリエステル系繊維、ポリアミド系繊維、レーヨン等再生繊維、アセテート等半合成繊維などが使用できるが、中でも比重が軽く引張強力の高いポリエステル系繊維、ポリアミド系繊維が好ましく使用される。なかでも繊維自体の吸水性が低いためポリエステル系繊維は形態安定性に優れシワになりにくく、安価であることから最も好ましい。
【００１７】
ポリエステル糸繊維はポリエチレンテレフタレート、ポリトリメチレンテレフタレート、ポリブチレンテレフタレートのいずれでもよく、異種もしくは共重合を行った改質ポリエステルとの複合糸であってもよい。複合形態はサイドバイサイド形態にて張り合わせたバイコンポーネント構造を取ることが、布帛にストレッチ性を付与することが出来好ましいが、種々目的に合わせ選択する事が出来る。またポリエステルポリマー中に該知の艶消し剤、顔料、吸湿剤、制電剤、導電剤などが含まれていても差し支えない。糸の断面形状は、丸断面を用いることが製造コスト面で好ましいが、吸水性を裏地に付与する場合は三角、ダルマ型、多葉断面の他、Ｘ型、Ｙ型、星型等該知の断面形態を採用する事が出来る。これら異形断面を採用する場合は、追撚を施す方の繊維にした方が毛細管現象を発現させることが出来るため好ましく、また性能を向上させる場合、該知の吸水剤を裏地に後加工で施すことが好ましい。
【００１８】
目付を軽く抑えつつ、実用上問題のない裏地織物を得るためには、引裂強力を５Ｎ以上にすることが重要である。一般的に総繊度の細い繊維を用いると引裂強力が極端に悪くなるが、本発明ではスポーツアウターの様な高密度設計としないことから、組織の自由度拡大により強伸度積が向上することで引裂強力を維持する事が出来る。具体的には織物のカバーファクターの和を１３００〜２０００とすることが重要である。カバーファクターが１３００未満であると糸と糸の間の隙間が大きく、染色工程での目ヨレや製品での縫い目ズレを起こしやすく好ましくない。またカバーファクターが２０００を越えると織物組織の自由度が低くなるため織物の引裂強力が低下したり、風合いが硬くなって表地のシルエットに追従しにくくなる。上記理由より織物裏地のより好ましいカバーファクターの和は１５００〜２０００である。
【００１９】
本発明の裏地織物のＪＩＳ  Ｌ  １０９６（Ａ法（フラジール形法））によって測定した通気量は、３０〜２００ｃｍ３／ｃｍ２・ｓであることが重要である。通気量が３０ｃｍ３／ｃｍ２・ｓ未満であると、一般的に用いられる目付の高い織物裏地と大差が無く、風通しが悪く、体から放出された熱が衣服内部にこもって不快である。逆に通気量が２００ｃｍ３／ｃｍ２・ｓを越えると透け感が大きくなり、透け防止という裏地の役割が十分に果たせない。より好ましくは３０〜１５０ｃｍ３／ｃｍ２・ｓ、さらに好ましくは６０〜１４０ｃｍ３／ｃｍ２・ｓである。
【００２０】
かかる通気性の良さを得るため、また引裂強力を維持するためには、織物を構成するタテ糸、ヨコ糸の組織間隔を開けるのが有効であり、そのためには模紗組織の様な隙間の開く織組織にしたり、追撚した糸を使用して糸のふくらみを抑えたりすることが好ましい。
【００２１】
繊維に追撚を施す場合、織物のタテ糸およびヨコ糸の撚り係数Ｋは５０００〜１３０００に設定することが好ましい。
【００２２】
撚係数が低いと繊維の収束性が低くなるため、結果として通気度が低くなる場合がある。また逆に高くなるとデシン等強撚織物風になってしまい、滑り特性が悪くなると共に、製織コストの上昇原因となる傾向がある。本発明の撚り数を繊維に施し織物裏地とする事で、撚トルクによる繊維の伸長性が発現されるため、繊維の引張強度が同じであっても強伸度積が高くなり、結果として引裂強力を維持することが出来る。
【００２３】
ポリエステル糸を使用の場合には、染色加工時にアルカリ減量加工を行って糸の総繊度を細くすると、通気性も向上し、目付も軽くなり、風合いも柔らかくなるので実施することが好ましい。減量率は３から１０％にする事が、物性面・強度面から好ましく、また強度面・風合い面から５から８％に設定することが好ましい。
【００２４】
織物の組織は平組織もしくは模紗組織が好ましい。平組織を採用する場合、必ず繊維に追撚する事が必要である。
【００２５】
本発明の裏地織物は、快適性を訴求される春・夏向けのジャケットの胴裏、袖裏、スラックスの膝裏、スカートやワンピースの裏地、帽子の裏地など、様々な衣料品に用いることができる。
【実施例】
【００２６】
以下、実施例により本発明を具体的に説明するが、本発明はこれらに限定されるものではない。また、実施例中の品質評価は、染色加工品について次の方法で実施した。
＜織り組織＞
ＪＩＳ  Ｌ  １０９６  ８．１に従った。
＜糸密度＞
ＪＩＳ  Ｌ  １０９６  ８．６に従った。
＜総繊度＞
ＪＩＳ  Ｌ  １０９６  ８．８．１に従った。
＜撚り数＞
ＪＩＳ  Ｌ  １０９６  ８．８．２に従った。
＜カバーファクター＞
カバーファクター＝Ａ・ＤＡ１／２＋Ｂ・ＤＢ１／２  として計算を行った。但し、文字で表した変数は、以下の数値をとる。
【００２７】
Ａ：織物のタテ糸密度（本／２．５４ｃｍ）
Ｂ：織物のヨコ糸密度（本／２．５４ｃｍ）
ＤＡ：タテ糸の総繊度（ｄｔｅｘ）
ＤＢ：ヨコ糸の総繊度（ｄｔｅｘ）
＜目付＞
ＪＩＳ  Ｌ  １０９６  ８．４に従った。
＜通気量＞
ＪＩＳ  Ｌ  １０９６  ８．２７．１  Ａ法（フラジール形法）に従った。
＜引裂強力＞
ＪＩＳ  Ｌ  １０９６  ８．１５．５  Ｄ法（ペンジュラム法）に従った。
＜風合いの柔らかさ＞
織物を片手で軽くもんで、柔らかさを良好（◎）、やや良（○）、並（△）、悪い（×）の４段階で評価した。
＜目ズレ＞
織物を両手の親指と人差し指でつまんで、局所的に強く力をかけて表面変化の有無を評価した。
＜すべり良さ＞
織物を平らに置き、手のひらを織物のタテ方向に滑らせてすべり良さを良好（◎）、やや良（○）、並（△）、悪い（×）の４段階で評価した。
【００２８】
［実施例１］
タテ糸に３３ｄｔｅｘ／１２フィラメントの無撚りポリエステルマルチフィラメント、ヨコ糸に５６ｄｔｅｘ／２４フィラメントで、撚り数１０００回／ｍのポリエステルマルチフィラメントを用い、タテ密度１３２本／２．５４ｃｍ、ヨコ密度１０４本／２．５４ｃｍの平織物をウォータージェットルームで製織した。該生機を常法に従って精練セットした後、染色、仕上げセットを行い、タテ密度１４４本／２．５４ｃｍ、ヨコ密度９７本／２．５４ｃｍ、目付４３ｇ／ｍ２の織物を得た。
【００２９】
この織物について、通気量、引裂強力を測定した結果を表１に示す。なお、引裂強力はタテとヨコの測定値の内、数値が小さい方を記入した。また、ハンドリングによって風合いの柔らかさ、目ズレ、すべり良さを評価した。評価については以下記載の実施例、比較例共に実施例１と同様に実施した。
【００３０】
その後、婦人用ワンピースにこの織物を裏地として縫製し夏期に着用したところ、軽い着心地で、体に密着して熱のこもりやすい腹部もムレ感が少なく、快適であった。
【００３１】
［実施例２］
タテ糸に３３ｄｔｅｘ／１２フィラメントの無撚りのポリエステルマルチフィラメント、ヨコ糸に５６ｄｔｅｘ／３６フィラメントの仮撚り加工したポリエステルマルチフィラメントを用い、タテ密度１８０本／２．５４ｃｍ、ヨコ密度１１０本／２．５４ｃｍの模紗組織織物をウォータージェットルームで製織した。該生機を常法に従って精練セットした後、５％のアルカリ減量、染色、仕上げセットを行い、タテ密度１９３本／２．５４ｃｍ、ヨコ密度１１７本／２．５４ｃｍ、目付５２ｇ／ｍ２の織物を得た。
【００３２】
この織物について、実施例１と同様の評価を行った結果を表１に示す。
【００３３】
また、紳士用ジャケットの胴裏にこの織物を裏地として縫製し夏期に着用したところ、ジャケットの重量感をほとんど感じない軽い着心地で、背中の熱がこもらずムレ感も感じにくく、快適であった。
【００３４】
［実施例３］
タテ糸に２２ｄｔｅｘ／２４フィラメントの無撚りのポリエステルマルチフィラメント、ヨコ糸に３３ｄｔｅｘ／２４フィラメントに１３００回／ｍの撚りを施したポリエステルマルチフィラメントを用い、タテ密度１５７本／２．５４ｃｍ、ヨコ密度１１３本／２．５４ｃｍの平織物をウォータージェットルームで製織した。該生機を常法に従って精練セットをした後、染色、仕上げセットを行い、タテ密度１６８本／２．５４ｃｍ、ヨコ密度１１７本／２．５４ｃｍ、目付３７ｇ／ｍ２の織物を得た。
【００３５】
この織物について、実施例１と同様の評価を行った結果を表１に示す。
【００３６】
また、婦人用ワンピースにこの織物を裏地として縫製し夏期に着用したところ、軽い着心地で、体に密着して熱のこもりやすい腹部もムレ感が少なく、快適であった。
【００３７】
［実施例４］
タテ糸に２２ｄｔｅｘ／２４フィラメントの無撚りのポリエステルマルチフィラメント、ヨコ糸に３３ｄｔｅｘ／２４フィラメントに１３００回／ｍの撚りを施したポリエステルマルチフィラメントを用い、タテ密度１３１本／２．５４ｃｍ、ヨコ密度１１５本／２．５４ｃｍの模紗織物をウォータージェットルームで製織した。該生機を常法に従って精練セットをした後、染色、仕上げセットを行い、タテ密度１６８本／２．５４ｃｍ、ヨコ密度１１７本／２．５４ｃｍ、目付５２ｇ／ｍ２の織物を得た。
【００３８】
この織物について、実施例１と同様の評価を行った結果を表１に示す。
【００３９】
また、婦人用ワンピースにこの織物を裏地として縫製し夏期に着用したところ、大変軽い着心地で、体に密着して熱のこもりやすい腹部もムレ感が少なく、快適であった。
【００４０】
［実施例５］
タテ糸に３３ｄｔｅｘ／１２フィラメントの無撚りのポリエステルマルチフィラメント、ヨコ糸に５６ｄｔｅｘ／２４フィラメントに４５０回／ｍの撚りを施したポリエステルマルチフィラメントを用い、タテ密度１３２本／２．５４ｃｍ、ヨコ密度９４本／２．５４ｃｍの平織物をウォータージェットルームで製織した。該生機を常法に従って精練セットした後、染色、仕上げセットを行い、タテ密度１４４本／２．５４ｃｍ、ヨコ密度９７本／２．５４ｃｍ、目付３９ｇ／ｍ２の織物を得た。
【００４１】
この織物について、実施例１と同様の評価を行った結果を表１に示す。
【００４２】
また、婦人用ワンピースにこの織物を裏地として縫製し夏期に着用したところ、軽い着心地で、体に密着して熱のこもりやすい腹部もムレ感が少なく、快適であった。
【００４３】
［比較例１］
タテ糸に３３ｄｔｅｘ／１２フィラメントの無撚りのポリエステルマルチフィラメント、ヨコ糸に５６ｄｔｅｘ／３６フィラメントの無撚りのポリエステルマルチフィラメントを用い、タテ密度１８０本／２．５４ｃｍ、ヨコ密度１１２本／２．５４ｃｍの模紗組織織物をウォータージェットルームで製織した。該生機を常法に従って精練セットをした後、８％のアルカリ減量、染色、仕上げセットを行い、タテ密度１９３本／２．５４ｃｍ、ヨコ密度１１７本／２．５４ｃｍ、目付６８ｇ／ｍ２の織物を得た。
【００４４】
この織物について、実施例１と同様の評価を行った結果を表１に示す。
【００４５】
また、実施例２と同じ紳士用ジャケットを作成し、胴裏地をこの織物に代えて縫製し、夏期に着用したところ、背中の熱がこもらずムレ感を感じにくかったものの、ジャケットは重量感があった。
【００４６】
［比較例２］
タテ糸に３３ｄｔｅｘ／１２フィラメントの無撚りのポリエステルマルチフィラメント、ヨコ糸に５６ｄｔｅｘ／２４フィラメントの無撚りのポリエステルマルチフィラメントを用い、タテ密度１３７本／２．５４ｃｍ、ヨコ密度９２本／２．５４ｃｍの平織物をウォータージェットルームで製織した。該生機を常法に従って精練セットをした後、染色、仕上げセットを行い、タテ密度１４４本／２．５４ｃｍ、ヨコ密度９７本／２．５４ｃｍ、目付４２ｇ／ｍ２の織物を得た。
【００４７】
この織物について、実施例１と同様の評価を行った結果を表１に示す。
【００４８】
また、実施例１と同じ婦人用ワンピースを作成し、裏地のみこの織物に代えて縫製し、夏期に着用したところ、腹部に熱がこもってムレて不快であり、着用感はやや重い感じがした。
【００４９】
［比較例３］
タテ糸に３３ｄｔｅｘ／１２フィラメントの無撚りのポリエステルマルチフィラメント、ヨコ糸に２２ｄｔｅｘ／２４フィラメントの無撚りのポリエステルマルチフィラメントを用い、タテ密度１３７本／２．５４ｃｍ、ヨコ密度１３１本／２．５４ｃｍの平織物をウォータージェットルームで製織した。該生機を常法に従って精練セットをした後、染色、仕上げセットを行い、タテ密度１４４本／２．５４ｃｍ、ヨコ密度１４０本／２．５４ｃｍ、目付４１ｇ／ｍ２の織物を得た。
【００５０】
この織物について、実施例１と同様の評価を行った結果を表１に示す。
【００５１】
また、実施例１と同じ婦人用ワンピースを作成し、裏地のみこの織物に代えて縫製し、夏期に着用したところ、腹部に熱がこもってムレて不快であった。
【００５２】
［比較例４］
タテ糸に５６ｄｔｅｘ／１８フィラメントの無撚りのポリエステルマルチフィラメント、ヨコ糸に８４ｄｔｅｘ／３６フィラメントの無撚りのポリエステルマルチフィラメントを用い、タテ密度１０７本／２．５４ｃｍ、ヨコ密度８０本／２．５４ｃｍの平織物をウォータージェットルームで製織した。該生機を常法に従って精練セットをした後、染色、仕上げセットを行い、タテ密度１１０本／２．５４ｃｍ、ヨコ密度８２本／２．５４ｃｍ、目付７２ｇ／ｍ２の織物を得た。
【００５３】
この織物について、実施例１と同様の評価を行った結果を表１に示す。
【００５４】
また、実施例１と同じ婦人用ワンピースを作成し、裏地のみこの織物に代えて縫製し、夏期に着用したところ、腹部に熱がこもってムレて不快であり、着用感は重い感じがした。
【００５５】
【表１】
2008081914.tif 000002